(57)【要約】【課題】鏝（鏝板）への負荷が少なく、鏝板部の摩耗や損傷が生じにくく、美観性に優れた被膜を形成する被膜形成方法を提供する。【解決手段】本発明では、基材に対し、金属製の鏝板を有する鏝を用いて、特定の水性被覆材を塗付し、被膜を形成する。上記水性被覆材として、合成樹脂エマルション、及び粉粒体を含み、合成樹脂エマルションを構成するモノマー群としてカルボキシル基含有モノマーを含み、上記粉粒体は、モース硬度５以下の基体粒子が着色材により処理された平均粒子径０．０５ｍｍ以上の着色粉粒体を含み、上記水性被覆材はｐＨ≧７である水性被覆材を用いる。【選択図】なし【特許請求の範囲】
【請求項１】
基材に対し、鏝を用いて水性被覆材を塗付する被膜形成方法であって、
上記鏝は、金属製の鏝板を有し、
上記水性被覆材は、合成樹脂エマルション、及び粉粒体を含み、
上記合成樹脂エマルションの固形分１００重量部に対して、粉粒体を１００〜３０００重量部を含み、
上記合成樹脂エマルションは、合成樹脂エマルションを構成するモノマー群としてカルボキシル基含有モノマーを含み、
上記粉粒体は、モース硬度５以下の基体粒子が着色材により処理された平均粒子径０．０５ｍｍ以上の着色粉粒体を含み、
上記水性被覆材はｐＨ≧７であることを特徴とする被膜形成方法。
【請求項２】
上記合成樹脂エマルションのガラス転移温度が、３０℃以下であることを特徴とする請求項１に記載の被膜形成方法。
【発明の詳細な説明】
【技術分野】
【０００１】
本発明は、新規な被膜形成方法に関する。本発明は、建築物内外装仕上げ等に適用できる。
【背景技術】
【０００２】
従来、建築物の壁面等においては、その表面保護、美観性向上等の目的で被覆材によるコーティングが行われている。このようなコーティングには、スプレー、ローラー、刷毛、鏝等、種々の塗付具が用いられている。但し、スプレーについては、大掛りな装置が必要となったり、材料の飛散が発生したりするため、建築物内装仕上げには、あまり適していない。これに対し、建築物内装仕上げにおいて、塗付具として鏝を用いた方法が注目されている。このような鏝としては、例えば特開平６−２２０９８８号公報（特許文献１）等に記載のものが知られている。
【先行技術文献】
【特許文献】
【０００３】
【特許文献１】特開平６−２２０９８８号公報
【発明の概要】
【発明が解決しようとする課題】
【０００４】
ところで、近年、建築物内装仕上げでは、装飾性に対する要求が高まっており、結合材、及び着色骨材を含む装飾仕上げ材が多く採用されている。このような装飾仕上げ材を鏝で塗付する場合、鏝板部は、反復によって摩耗や損傷を生じるおそれがある。特に、装飾仕上げ材の乾燥が進むにつれ、よりいっそう鏝板部の摩耗や損傷が生じやすく、これにより形成被膜の美観性にも悪影響を及ぼす場合がある。
【０００５】
本発明は、このような点に鑑みされたものであり、基材に対し、鏝を用いて水性被覆材を塗付する被膜形成方法において、鏝（鏝板）への負荷が少なく、鏝板部の摩耗や損傷が生じにくい方法を提供することを目的とするものである。
【課題を解決するための手段】
【０００６】
このような課題を解決するために本発明者は鋭意検討の結果、特定の塗付具と特定の水性被覆材を用いた被膜形成方法に想到し、本発明を完成するに到った。
【０００７】
すなわち、本発明は以下の特徴を有するものである。
１．基材に対し、鏝を用いて水性被覆材を塗付する被膜形成方法であって、
上記鏝は、金属製の鏝板を有し、
上記水性被覆材は、合成樹脂エマルション、及び粉粒体を含み、
上記合成樹脂エマルションの固形分１００重量部に対して、粉粒体を１００〜３０００重量部を含み、
上記合成樹脂エマルションは、合成樹脂エマルションを構成するモノマー群としてカルボキシル基含有モノマーを含み、
上記粉粒体は、モース硬度５以下の基体粒子が着色材により処理された平均粒子径０．０５ｍｍ以上の着色粉粒体を含み、
上記水性被覆材はｐＨ≧７であることを特徴とする被膜形成方法。
２．上記合成樹脂エマルションのガラス転移温度が、３０℃以下であることを特徴とする１．に記載の被膜形成方法。
【発明の効果】
【０００８】
本発明の被膜形成方法は、鏝（鏝板）への負荷が少なく、鏝板部の摩耗や損傷が生じにくく、美観性に優れた被膜を形成することができる。
【発明を実施するための形態】
【０００９】
以下、本発明を実施するための形態について説明する。
【００１０】
本発明は、基材に対し、鏝を用いて水性被覆材を塗付する被膜形成方法に関するものである。本発明では、鏝として金属製の鏝板を有する鏝（以下、単に「金属製鏝」ともいう。）を用い、特定の水性被覆材を塗付することを特徴とする。
【００１１】
＜基材＞
基材は、建築物の壁面等を構成するものである。基材としては、例えば、コンクリート、モルタル、サイディングボード、押出成形板、石膏ボード、パーライト板、合板、煉瓦、プラスチック板、金属板、ガラス、磁器タイル等が挙げられる。これら基材の表面は、何らかの表面処理（例えば、シーラー、サーフェーサー、フィラー、パテ等）が施されたものでもよく、既に被膜が形成されたものや、壁紙が貼り付けられたもの等であってもよい。
【００１２】
＜水性被覆材＞
本発明では、水性被覆材として、合成樹脂エマルション、及び粉粒体を含むものを使用する。
【００１３】
本発明で用いる合成樹脂エマルションは、結合材として作用するもので、例えば、アクリル樹脂エマルション、ウレタン樹脂エマルション、酢酸ビニル樹脂エマルション、エチレン樹脂エマルション、シリコン樹脂エマルション、エポキシ樹脂エマルション、フッ素樹脂エマルション、アクリル・酢酸ビニル樹脂エマルション、アクリル・ウレタン樹脂エマルション、アクリル・シリコン樹脂エマルション、アクリル・フッ素樹脂エマルション等が挙げられ、これらの１種または２種以上を使用することができる。
【００１４】
本発明では、カルボキシル基含有モノマーを構成モノマーとして含有する合成樹脂エマルションを含むことを特徴とする。
【００１５】
カルボキシル基含有モノマーとしては、例えば、アクリル酸、メタクリル酸、フタル酸、イタコン酸等から選択される１種以上が挙げられる。また、カルボキシル基含有モノマーの含有量は、全樹脂固形分重量に対して、０．２〜１０重量％であることが好ましい。このような場合、合成樹脂エマルションの安定性を確保することができる。
【００１６】
本発明では、合成樹脂エマルションとして、カルボキシル基含有モノマーと、（メタ）アクリル酸アルキルエステルを含むアクリル樹脂エマルションが好ましい。本発明では、アクリル酸アルキルエステルとメタクリル酸アルキルエステルを合わせて、（メタ）アクリル酸アルキルエステルと表記している。また、モノマーとは、重合性不飽和二重結合を有する化合物の総称である。
【００１７】
（メタ）アクリル酸アルキルエステルの具体例としては、例えばメチル（メタ）アクリレート、エチル（メタ）アクリレート、イソプロピル（メタ）アクリレート、ｎ−ブチル（メタ）アクリレート、イソブチル（メタ）アクリレート、ｎ−アミル（メタ）アクリレート、イソアミル（メタ）アクリレート、ｎ−ヘキシル（メタ）アクリレート、２−エチルヘキシル（メタ）アクリレート、オクチル（メタ）アクリレート、デシル（メタ）アクリレート、ドデシル（メタ）アクリレート、オクタデシル（メタ）アクリレート、シクロヘキシル（メタ）アクリレート等が挙げられる。これらは１種または２種以上で使用することができる。
【００１８】
上記の他に、本発明の効果を阻害しない範囲で芳香族モノマー等を適宜用いることもできる。芳香族モノマーは、芳香環と重合性不飽和二重結合を有する化合物であり、その具体例としては、例えばスチレン、２−メチルスチレン、ビニルトルエン、ｔ−ブチルスチレン、クロルスチレン、ビニルアニソール、ビニルナフタレン、ジビニルベンゼン、フェニル（メタ）アクリレート、ベンジル（メタ）アクリレート等が挙げられる。
【００１９】
本発明で用いる合成樹脂エマルションのガラス転移温度は、特に限定されないが、３０℃以下（好ましくは−３０℃以上２０℃以下）であることが好ましい。ガラス転移温度のこのような範囲であることにより、鏝（鏝板）への負荷が少なく、鏝板部の摩耗や損傷が生じにくくすることができる。なお、ガラス転移温度は、ＦＯＸの計算式により求められる値である。
【００２０】
本発明では、粉粒体として、基体粒子が着色材により処理された特定の着色粉粒体を含むことを特徴とする。このような着色粉粒体は、形成される被膜に模様を付与する役割を担うものである。このような着色粉粒体を使用することによって、粒子径の小さい一般的な着色顔料等を使用した場合と異なり、着色粉粒体がそれぞれ模様として視認され、優れた色調や質感を付与できる。また、この着色粉粒体は、被膜表面に微視的な凹凸を形成し、立体的な意匠の付与にも寄与することができる。
【００２１】
本発明において、着色粉粒体は、基体粒子が着色材によって処理されたものであればよい。着色粉粒体を構成する基体粒子としては、モース硬度が５以下（好ましく０．５以上５以下、より好ましくは１以上４以下）であることを特徴とする。このようなモース硬度の範囲を満たすことにより、金属製鏝を用いて本発明の水性被覆材を塗付した場合であっても、着色粉粒体との接触による鏝（鏝板）への負荷が少なく、鏝板部の摩耗や損傷が生じにくくなる。なお、本発明におけるモース硬度は、モースの硬度計を用いて測定される値である（但しダイヤモンドを１０とする）。
【００２２】
基体粒子としては、例えば、炭酸カルシウム（モース硬度３．０）、寒水石（モース硬度３．０）、花崗岩（モース硬度３．０）、大理石（モース硬度３．０）、雲母（モース硬度２．８）、クレー（モース硬度１．５）、タルク（モース硬度１．０）、含水珪酸アルミニウム（モース硬度１．０）、含水珪酸マグネシウム（モース硬度１．０）、焼成珪酸アルミニウム（モース硬度２．５）、珪藻土（モース硬度１．０）等の無機質粒子、あるいは樹脂ビーズ、樹脂粉砕物、ゴム類、プラスチック類、植物繊維、植物片等の有機質粒子等が挙げられる。本発明では、特に、基体粉粒体として、炭酸カルシウム、寒水石、花崗岩、大理石から選ばれる１種以上を含むことが好ましい。
【００２３】
着色材としては、染料、金属イオン、顔料、釉薬等が挙げられ、本発明では顔料を含むものが好ましい。また、その処理の方法としては、例えば、上記基体粒子に着色材を含浸する方法、あるいは上記基体粒子表面に着色材を被覆する方法、等が挙げられる。なお、着色材を被覆する場合には、必要に応じてバインダー等を用いて着色材を固定化すればよく、その着色が視認可能な状態であれば、その被覆膜は連続被膜であっても非連続被膜であってもよい。また、被覆処理は基体粒子のモース硬度が著しく損なわれない程度であることが好ましい。
【００２４】
着色粉粒体は、平均粒子径０．０５ｍｍ以上（好ましくは０．０７ｍｍ以上８ｍｍ以下、より好ましくは０．１ｍｍ以上６ｍｍ以下）である。このような範囲の場合、上記効果を十分に発揮することができる。
【００２５】
本発明では、粉粒体として、着色材によって処理されていない上記基体粒子（未処理の基体粒子）を含んでもよい。
さらに、粉粒体として、モース硬度が５超である粉粒体を含んでもよいが、この場合、粉粒体の粒子径が、上記着色粉粒体の粒子径よりも小さいことが好ましい。このような粉粒体としては、長石（モース硬度６．０）、アルミナ（モース硬度９．０）、珪石（モース硬度７．０）、珪砂（モース硬度７．０）、等の粉砕物、陶磁器粉砕物、セラミック粉砕物等が挙げられる。さらには、これらを上記と同様の方法で着色材により処理したものも使用できる。
【００２６】
上記粉粒体の混合比率は、上記合成樹脂エマルションの固形分１００重量部に対して、１００〜３０００重量部（好ましくは３００〜２５００重量部）である。このような場合、美観性に優れた装飾性被膜を形成することができる。
【００２７】
本発明の水性被覆材は、ｐＨ≧７（好ましくは７．２以上１１以下）であることを特徴とする。このようなｐＨ範囲を満たす場合、本発明の効果を十分に発揮することができる。上記ｐＨの範囲を満たす水性被覆材では、上記合成樹脂エマルションの機械的安定性を十分に高めることができ、塗装作業時に金属製鏝を塗面に反復して接触させても、エマルション粒子が壊れにくく、硬化を適度に制御することができるため、鏝板への負荷を低減することができると考えられる。
【００２８】
本発明では、塩基性化合物によってｐＨを上記範囲に調製することが望ましい。塩基性化合物を混合するタイミングについては、特に限定されず、合成樹脂エマルションの重合時、重合後のいずれであってもよく、水性被覆材の製造時であってもよい。
【００２９】
塩基性化合物としては、例えば、アンモニア、モノエチルアミン、ジエチルアミン、トリエチルアミン、イソプロピルアミン、ジイソプロピルアミン、アミノエタノール、１−アミノ−２−プロパノール、２−アミノ−２−メチル−１−プロパノール、２−（メチルアミノ）−２−メチル−１−プロパノール、Ｎ，Ｎ−ジメチルエタノールアミン、Ｎ−（２−アミノエチル）エタノールアミン、Ｎ−メチルエタノールアミン、ナトリウムメチルシリコネート、水酸化ナトリウム、水酸化カリウム、水酸化カルシウム、酸化カルシウム、無水炭酸ナトリウム、炭酸水素ナトリウム、炭酸アンモニウム、炭酸水素アンモニウム等が挙げられる。
【００３０】
さらに、本発明における水性被覆材は、高沸点化合物を含有する場合、本発明の効果を高めることができる。高沸点化合物により合成樹脂エマルションの硬化性を適度に制御することができるため、鏝板への負荷を低減することができると考えられる。高沸点化合物としては、沸点１００℃以上（好ましくは１２０℃以上、より好ましくは１８０℃以上）のものが好適である。高沸点化合物としては、疎水性高沸点化合物、水溶性高沸点化合物等が使用可能である。
【００３１】
疎水性高沸点化合物としては、例えば、エチレングリコールモノヘキシルエーテル、エチレングリコールジブチルエーテル、ジエチレングリコールモノヘキシルエーテル、ジエチレングリコールモノブチルエーテルアセテート、ジエチレングリコールジブチルエーテル、プロピレングリコールフェニルエーテル、ジプロピレングリコールモノブチルエーテル、ジプロピレングリコールターシャリーブチルエーテル、トリプロピレングリコールモノブチルエーテル、オクチレングリコール、２−エチルヘキシレングリコール、２，２，４−トリメチル−１，３−ペンタンジオールモノイソブチレート、２，２，４−トリメチル−１，３−ペンタンジオールジイソブチレート、ベンジルアルコール等が挙げられ、１種または２種以上を用いることができる。
【００３２】
水溶性高沸点化合物としては、例えば、１，３−ブタンジオール、１，４−ブタンジオール、１，５−ペンタジオール等のジオール類；エチレングリコール、プロピレングリコール、ジエチレングリコール、トリエチレングリコール、テトラエチレングリコール、ジプロピレングリコール等のグリコール類；セロソルブ、メチルセロソルブ、エチルセロソルブ、ブチルセロソルブ、エチレングリコールモノフェニルエーテル、ジエチレングリコールモノエチルエーテル、ジエチレングリコールモノブチルエーテル、プロピレングリコールメチルエーテル、プロピレングリコールモノエチルエーテル、ジプロピレングリコールモノメチルエーテル、ジプロピレングリコールモノエチルエーテル、ジプロピレングリコールモノプロピルエーテル、トリエチレングリコールモノメチルエーテル、トリエチレングリコールモノエチルエーテル、トリプロピレングリコールモノメチルエーテル、トリプロピレングリコールモノエチルエーテル等のエーテル類；メチルグリコールアセテート、エチルグリコールアセテート、ジエチレングリコールモノエチルエーテルアセテート、ジエチレングリコールモノブチルエーテルアセテート、プロピレングリコールメチルエーテルアセテート、ジプロピレングリコールモノエチルエーテルアセテート、ジプロピレングリコールモノブチルエーテルアセテート、トリプロピレングリコールモノエチルエーテルアセテート、トリプロピレングリコールモノブチルエーテルアセテート、トリプロピレングリコールモノイソブチルエーテルアセテート等のエーテルエステル類、Ｎ−メチルピロリドン等が挙げられる。これらは、１種または２種以上で使用できる。
【００３３】
高沸点化合物の混合比率は、合成樹脂エマルションの固形分１００重量部に対し、好ましくは０．１重量部以上４０重量部以下、より好ましくは１重量部以上３０重量部以下である。このような範囲である場合、本発明の効果を高めることができる。
【００３４】
さらに、本発明の水性被覆材は、水溶性高分子化合物を含有する場合、本発明の効果を高めることができる。水性被覆材は、合成樹脂エマルションの媒体、希釈剤などとして水が含まれている。水性被覆材が塗付されると、この水が蒸発し、硬化被膜が形成される。本発明では、水性被覆材に水溶性高分子化合物を含有することにより、これら水溶性化合物が水に溶解した状態となる。このような水性被覆材を塗付すると、水の蒸発が適度に制御されることにより、鏝板への負荷を低減することができると考えられる。
【００３５】
このような水溶性高分子化合物としては、２０℃において固体であり、重量平均分子量が５００以上（より好ましくは８００以上、さらに好ましくは１０００以上）であるものが好適である。例えば、酸化デンプン、カルボキシルメチル化デンプン、リン酸化デンプン、カルボキシルメチルセルロ−ス、アルギン酸ナトリウム、ペクチン、アラビアゴム、生デンプン、酵素変性デンプン、ヒドロキシエチルセルロ−ス、メチルセルロ−ス、グア−ガム、ローカストビーンガム、水溶性ロジン、水溶性アクリル樹脂、水溶性ポリエステル樹脂、水溶性ポリエーテルポリオ−ル樹脂、水溶性ポリアミド樹脂、水溶性エポキシ樹脂、水溶性ポリオレフィン樹脂、水溶性フッ素樹脂、水溶性ポリエステル樹脂、水溶性アルキド樹脂、水溶性ウレタン樹脂、ポリビニルアルコール、ポリエチレングリコール、ポリプロピレングリコール、等あるいはこれらの複合物等が挙げられる。これらは１種または２種以上で使用できる。
【００３６】
水性被覆材における水溶性高分子化合物の含有量は、合成樹脂エマルションの固形分１００重量部に対し、好ましくは０．０１重量部以上２０重量部以下（より好ましくは０．１重量部以上１５重量部以下、さらに好ましくは０．５重量部以上１０重量部以下）である。
【００３７】
本発明では、水性被覆材が高沸点化合物及び水溶性高分子化合物を含むことが好適である。このような態様であれば、本発明の効果がいっそう向上する。
【００３８】
本発明の水性被覆材において、分散剤として、酸基含有分散剤を含有する場合、本発明の効果を高めることができる。酸基含有分散剤としては、例えば、ポリカルボン酸系分散剤及び／またはリン酸系分散剤が挙げられ、これらは併用してもよい。このような分散剤を含むことにより、上記合成樹脂エマルション及び粉粒体を含む塗材において、塗装作業時の合成樹脂エマルションの硬化性を適度に制御することができ、鏝板への負荷を低減することができる。
【００３９】
酸基含有分散剤は、上記合成樹脂エマルションの固形分１００重量部に対し、０．１〜１０重量部含むことが好ましい。このような範囲を満たす場合、本発明の効果を十分に発揮することができる。
【００４０】
水性被覆材は、上記各成分、さらに必要に応じ各種添加剤等を常法により混合して製造することができる。添加剤としては、例えば、着色顔料、体質顔料、可塑剤、造膜助剤、凍結防止剤、防腐剤、防黴剤、抗菌剤、消泡剤、分散剤、増粘剤、レベリング剤、湿潤剤、ｐＨ調整剤、紫外線吸収剤、酸化防止剤、光安定剤、吸着剤、吸放湿剤、繊維物質、触媒、架橋剤等が挙げられる。
【００４１】
＜被膜形成方法＞
本発明の被膜の形成方法は、基材に対し、鏝を用いて上述の水性被覆材を塗付することを特徴とする。上記鏝として、金属製鏝を用いる。金属製鏝であれば、その形状は公知のものを使用することができる。鏝板の厚みは、好ましくは０．１〜１ｍｍである。金属製の鏝板としては、例えば、鉄板、鋼板、アルミニウム板、ステンレス板等が挙げられる。
【００４２】
本発明では、基材に対し、上記金属製鏝を用いて水性被覆材を塗付し、被膜を形成する。
水性被覆材の塗付前には、基材に表面に、例えば、シーラー、サーフェーサー、フィラー、パテ等による表面処理を施しておくことが望ましい。これにより、付着性、耐白華化性、仕上り性等において安定した効果を得ることができる。
【００４３】
水性被覆材は、基材全面に均一に塗付すればよい。水性被覆材は、水等で適宜希釈することもできる。水性被覆材の塗付け量は、好ましくは０．３〜５ｋｇ／ｍ２、より好ましくは０．５〜４ｋｇ／ｍ２である。
【００４４】
水性被覆材を塗付する場合、塗付の方向、軌道等の選択、組合せ等によって、種々の凹凸模様を形成することができる。具体的に、金属製鏝を動かす方向としては、例えば、横方向（幅方向）、縦方向（長さ方向）、斜め方向等が挙げられる。塗付具を動かす際の軌道は、例えば、直線状、円状、半円状、ランダム状等のいずれであってもよい。このような軌道は、連続的であっても、不連続的であってもよい。また、金属製鏝を塗面に反復して接触させて仕上げを行うことも可能である。
【００４５】
本発明では、水性被覆材を塗付後、被膜を乾燥させることにより、被膜を形成することができる。乾燥温度は、好ましくは０℃以上４０℃以下（常温）であり、必要に応じ加温することもできる。乾燥時間は、好ましくは４時間以上、より好ましくは２４時間以上である。また、必要に応じ、上塗り材（透明被覆材）等を塗付することもできる。
【実施例】
【００４６】
以下に実施例を示し、本発明の特徴をより明確にする。
【００４７】
（合成樹脂エマルション）
・合成樹脂エマルションＡ
アクリル樹脂エマルション（ＭＭＡ／ＳＴ／ｎ−ＢＡ／２−ＥＨＡ／ＡＡ共重合体、ＡＡの含有比率：１重量％、固形分５０重量％、ガラス転移温度２℃）
・合成樹脂エマルションＢ
アクリル樹脂エマルション（ＭＭＡ／ＳＴ／ｎ−ＢＡ／２−ＥＨＡ／ＭＡＡ共重合体、ＭＡＡの含有比率：２重量％、固形分５０重量％、ガラス転移温度２℃）
なお、上記モノマーは以下の通りである。
・ＭＭＡ：メチルメタクリレート
・ＳＴ：スチレン
・ｎ−ＢＡ：ｎ−ブチルアクリレート
・２−ＥＨＡ：２−エチルヘキシルアクリレート
・ＡＡ：アクリル酸
・ＭＡＡ：メタクリル酸
【００４８】
（水性被覆材１）
合成樹脂エマルションＡ２００重量部に対し、着色粉粒体Ａ［平均粒子径０．１５ｍｍ、寒水石（モース硬度３．０）を淡黄色着色材（アクリル樹脂、黄色酸化鉄顔料及び黒色酸化鉄顔料を含む）で被覆した粒子］６００重量部、塩基性化合物（アンモニア水）３重量部を混合し、水性被覆材１を製造した。水性被覆材１のｐＨは８．５であった。
【００４９】
（水性被覆材２）
合成樹脂エマルションＢ２００重量部に対し、着色粉粒体Ａ［平均粒子径０．１５ｍｍ、寒水石（モース硬度３．０）を淡黄色着色材（アクリル樹脂、黄色酸化鉄顔料及び黒色酸化鉄顔料を含む）で被覆した粒子］６００重量部、塩基性化合物（アンモニア水）３重量部を混合し、水性被覆材２を製造した。水性被覆材２のｐＨは８．３であった。
【００５０】
（水性被覆材３）
合成樹脂エマルションＡ２００重量部に対し、着色粉粒体Ａ［平均粒子径０．１５ｍｍ、寒水石（モース硬度３．０）を淡黄色着色材（アクリル樹脂、黄色酸化鉄顔料及び黒色酸化鉄顔料を含む）で被覆した粒子］６００重量部、塩基性化合物（アンモニア水）３重量部、高沸点化合物（２，２，４−トリメチル−１，３−ペンタンジオールジイソブチレート）４重量部、水溶性高分子化合物（ヒドロキシエチルセルロース）１重量部を混合し、水性被覆材３を製造した。水性被覆材３のｐＨは８．５であった。
【００５１】
（水性被覆材４）
合成樹脂エマルションＡ２００重量部に対し、着色粉粒体Ａ［平均粒子径０．１５ｍｍ、寒水石（モース硬度３．０）を淡黄色着色材（アクリル樹脂、黄色酸化鉄顔料及び黒色酸化鉄顔料を含む）で被覆した粒子］６００重量部、塩基性化合物（アンモニア水）３重量部、高沸点化合物（２，２，４−トリメチル−１，３−ペンタンジオールジイソブチレート）４重量部、水溶性高分子化合物（ヒドロキシエチルセルロース）１重量部、酸基含有分散剤（カルボキシル基含有高分子分散剤）２重量部を混合し、水性被覆材４を製造した。水性被覆材４のｐＨは８．６であった。
【００５２】
（水性被覆材５）
合成樹脂エマルションＡ２００重量部に対し、着色粉粒体Ａ［平均粒子径０．１５ｍｍ、寒水石（モース硬度３．０）を淡黄色着色材（アクリル樹脂、黄色酸化鉄顔料及び黒色酸化鉄顔料を含む）で被覆した粒子］６００重量部を混合し、水性被覆材５を製造した。水性被覆材５のｐＨは７．１であった。
【００５３】
（実施例１）
シーラー塗装を施したスレート板に対し、金属製鏝（鏝板：ステンレス製板、板の厚み０．３ｍｍ、先端部頂点の角度９０°、板の長さ２１０ｍｍ、板の幅６０ｍｍ）で水性被覆材１を塗付け量３ｋｇ／ｍ２で均一に塗付し、その直後に、塗面上で金属製鏝を半円状に不連続的に動かし、塗面に金属製鏝を反復して接触させて凹凸模様を形成させた。その後２４時間乾燥させた。なお、塗装、乾燥はすべて気温２３℃・相対湿度５０％下で行った。以上の方法で得られた被膜は、半円状の模様が複数重なり合ったような凹凸模様であった。また、塗付時の鏝板部の摩耗や損傷もなく、作業性は良好であった。
【００５４】
（実施例２〜５）
上記水性被覆材１に代えて、水性被覆材２〜５を使用し、実施例１と同様の方法で塗装を行った。その結果、いずれも、半円状の模様が複数重なり合ったような凹凸模様が形成された。また、塗付時の鏝板部の摩耗や損傷もなく、作業性は良好であった。特に、水性被覆材１〜４を使用した場合、より鏝板への負担を低減すことができ、優れた作業性を示した。さらに、水性被覆材３、４（さらには被覆材４）を使用した場合、鏝板への負担を低減することができ、美観性に優れた被膜が形成された。